(57)【要約】【課題】非定常な運転(起動停止・燃料欠乏)による燃料電池の劣化を改善でき、且つ低コストである技術を提供する。【解決手段】導電材に触媒粒子を担持した触媒とイオン交換樹脂とを含む燃料電池用アノード側触媒組成物であって、該触媒粒子は、酸素還元能および水電解過電圧が共に白金より低く、かつ、水素酸化能を有する、金属、金属酸化物もしくは金属の部分的酸化物またはこれらの混合物からなることを特徴とする触媒組成物。【選択図】なし【特許請求の範囲】
【請求項１】
導電材に触媒粒子を担持した触媒とイオン交換樹脂とを含む燃料電池用アノード側触媒組成物であって、該触媒粒子は、酸素還元能および水電解過電圧が共に白金より低く、かつ、水素酸化能を有する、金属、金属酸化物もしくは金属の部分的酸化物またはこれらの混合物からなることを特徴とする触媒組成物。
【請求項２】
前記金属が、イリジウム、ルテニウム、レニウム、パラジウムおよびロジウムからなる群より選択された、請求項１に記載の触媒組成物。
【請求項３】
前記触媒粒子が前記金属を含み、かつ、該金属の平均結晶子サイズが２ｎｍ〜２０ｎｍの範囲内にある、請求項１または２に記載の触媒組成物。
【請求項４】
前記金属の単位質量当たりの水素吸着領域の電荷量（ＱＨ）が１５.０〜６５.０Ｃ／ｍｇ(金属)の範囲内にある、請求項１〜３のいずれか１項に記載の触媒組成物。
【請求項５】
前記触媒粒子が前記金属と前記金属酸化物または前記金属の部分的酸化物とを質量比１：１０〜１０：１の範囲内で含む、請求項１〜４のいずれか１項に記載の触媒組成物。
【請求項６】
前記触媒粒子のＸ線光電子分光装置（ＸＰＳ）スペクトルのＩｒ４ｆ７／２におけるピークが６０．８〜６１．４（ｅＶ）の間に含まれる請求項１〜５のいずれか１項に記載の触媒組成物。
【請求項７】
前記導電材が、５０ｍ２／ｇ以上３００ｍ２／ｇ以下のＢＥＴ比表面積を有する高黒鉛化度カーボンブラックである、請求項１〜６のいずれか１項に記載の触媒組成物。
【請求項８】
高分子電解質膜の片面にアノード用触媒層を、その反対面にカソード用触媒層を接合してなる固体高分子形燃料電池用膜電極接合体（ＭＥＡ）であって、該アノード用触媒層が請求項１〜７のいずれか１項に記載の触媒組成物を含んでなるＭＥＡ。
【請求項９】
カソードでのＰｔ担持量が０．２ｍｇ／ｃｍ２以下である請求項８に記載のＭＥＡ。
【発明の詳細な説明】
【技術分野】
【０００１】
本発明は、燃料電池用アノード側触媒組成物およびこれを用いた固体高分子形燃料電池用膜電極接合体（ＭＥＡ）に関係する。
【背景技術】
【０００２】
近年、高効率のエネルギー変換装置として、燃料電池が注目を集めている。燃料電池は、用いる電解質の種類により、アルカリ形、固体高分子形、リン酸形等の低温作動燃料電池と、溶融炭酸塩形、固体酸化物形等の高温作動燃料電池とに大別される。これらのうち、電解質としてイオン伝導性を有する高分子電解質膜を用いる固体高分子形燃料電池（ＰＥＦＣ）は、コンパクトな構造で高出力密度が得られ、しかも液体を電解質に用いないこと、低温で運転することが可能なこと等により簡易なシステムで実現できるため、定置用、車両用、携帯用等の電源として注目されている。
【０００３】
固体高分子形燃料電池は、高分子電解質膜の両面にガス拡散性の電極層を配置し、そのアノード側を燃料ガス（水素等）に、カソード側を酸化剤ガス（空気等）に暴露し、高分子電解質膜を介した化学反応により水を合成し、これによって生じる反応エネルギーを電気的に取り出すことを基本原理としている。
【０００４】
活物質として水素と酸素を各々アノードとカソードに供給した場合、アノードの触媒上では（１）の反応が起こり、カソードの触媒上では（２）の反応がおこり、その電位差によって発電する。
Ｈ２→２Ｈ＋＋２ｅ−（Ｅ０＝０Ｖ）  …（１）
Ｏ２＋４Ｈ＋＋４ｅ−→２Ｈ２Ｏ（Ｅ０＝１．２３Ｖ）  …（２）
【０００５】
ところで、燃料電池システムは効率的な発電特性により実用化を迎えつつあり定常的な運転においては実用可能な耐久性を発揮できるようになってきている。しかし、白金を電極触媒に用いることなどからシステムが高価になってしまうことや燃料欠乏や起動停止といった非定常な運転において非可逆な劣化が促進されることが明らかとなってきており、実用化のためにはこれらの課題を改善していく必要がある。
【０００６】
燃料電池の作動中に供給される燃料（水素等）が欠乏した場合に発生するアノードの劣化メカニズムを以下に説明する。燃料が欠乏した場合、電池反応に必要となるＨ＋を補うために、水の電気分解によりＨ＋を発生させる反応（３）もしくはアノードの触媒担体カーボンの腐食によりＨ＋を発生させる反応（４）のいずれかまたはその両方が起こり、大幅なアノードの劣化を引き起こす。
Ｈ２Ｏ→  １／２Ｏ２＋２Ｈ＋＋２ｅ−  …（３）
１／２Ｃ＋Ｈ２Ｏ→  １／２ＣＯ２＋２Ｈ＋＋２ｅ−  …（４）
反応（４）によるアノードの劣化は深刻であり、燃料電池を瞬時に使用不可能としてしまう危険性がある。特に、水電解の反応効率が悪い(反応過電圧が高い)場合、水電解反応（３）ではなく、触媒担体カーボンの腐食によりＨ＋を作り出す反応（４）が起こりやすくなるため、アノードの劣化が大きくなる。
【０００７】
起動停止におけるカソードの腐食が起こるメカニズムを以下に説明する。燃料電池の定常状態はアノード側に水素雰囲気、カソード側に空気雰囲気となっているが、起動停止は、一般的にアノード側に空気を供給し、発電を停止させる。通常燃料電池の停止時はアノード、カソードともに空気雰囲気となっており、空気雰囲気になっているアノードに水素を供給し、発電(起動)を開始する。起動時にアノードに水素を供給した場合、アノード側で水素と空気が混在した状態となり得る。
Ｈ２→  ２Ｈ＋＋２ｅ−  …（１）
Ｏ２＋４Ｈ＋＋４ｅ−→  ２Ｈ２Ｏ  …（２）
１／２Ｃ＋Ｈ２Ｏ→  １／２ＣＯ２＋２Ｈ＋＋２ｅ−  …（４）
起動の際、アノードガス入口付近のアノードでは、水素が供給されるので、水素酸化反応（１）が起こり、対極のカソードのアノードガス入口付近に対向する位置では、既に空気（酸素）が存在するので、酸素還元反応（２）が起こり、アノードおよびカソードの上流部は通常の燃料電池の反応系が発生する。一方、アノードガス出口付近のアノードでは、停止時に供給された空気（酸素）が残存し且つ水素は未だ十分供給されていないので、酸素還元反応（２）が起こる。対極のカソードのアノードガス出口付近に対向する位置では、対応して酸化反応が生じるが、被酸化物としての水素が存在しないので、そこに存在する炭素が酸化される腐食反応（４）が起こる。すなわち、アノード下流部に対向する位置のカソードで炭素の腐食反応系が発生する。この現象が、起動停止時におけるカソード劣化の一因であると報告されている。（特許文献１）
【０００８】
燃料欠乏時の劣化防止対策として、特許文献２には、水素欠乏時にアノード触媒の担体が腐食されるのを防止するため、電極触媒に酸化イリジウムなどの水電解触媒を混合する技術が開示されており、この技術によれば、燃料電池の電池反転に対する耐性をより強力にすることができるとしている。
【０００９】
また特許文献３には、高分子固体電解質形燃料電池の燃料極において、高分子固体電解質膜に接し、燃料電池反応を進行させる少なくとも１層の反応層と、拡散層に接し、燃料極（アノード）中の水を電気分解する少なくとも１層の水分解層と、からなることを特徴とする高分子固体電解質形燃料電池の燃料極（アノード）に関する技術が開示されている。この技術によれば、燃料の欠乏が生じても電極特性の低下を起こし難い高分子固体電解質形燃料電池の燃料電池を供給できる、としている。
【００１０】
また起動停止時の劣化防止対策としては、カソード触媒に用いられるカーボンに高結晶化カーボンを使用する例や白金黒を使用する例が報告されている。（特許文献４、５）
【先行技術文献】
【特許文献】
【００１１】
【特許文献１】米国特許 ６８５５４５３号公報
【特許文献２】特表２００３−５０８８７７号公報
【特許文献３】特開２００４−２２５０３号公報
【特許文献４】特開２００１−３５７８５７号公報
【特許文献５】特開２００５−２７０６８７号公報
【発明の概要】
【発明が解決しようとする課題】
【００１２】
燃料電池の実用化には、非定常な運転(起動停止・燃料欠乏)による燃料電池の劣化の抑制と白金触媒量の低減等による低コスト化の両立が必須となる。それぞれの課題解決では実用化には不十分である。
燃料電池での非定常な運転(起動停止・燃料欠乏)による燃料電池の劣化を抑制しようとする先行技術が公知となっているが、いずれの先行技術も白金（Pt）触媒を使用することを前提としている。白金（Pt）は燃料電池のコストの大部分を占めているので、燃料電池を実用化するにはコスト低減の点で問題が残る。
燃料欠乏への対策として、水電解触媒を用いることが先行技術で提案されているが、それらの触媒は溶出しやすいため、水電解触媒のみで燃料電池を構成することが困難であるため実用化されておらず、それゆえに白金（Pt）触媒に添加して使用されている。
また、起動停止への対策も先行技術で提案されているが、さらなる改善が求められている。すなわち、起動停止耐性を向上させると初期出力が低下するといったトレードオフが存在するため、実用的な出力と起動停止耐久性を満足させるためには、コストを犠牲にしてカソード白金触媒担持量を増加させて実用的な出力を得るといった手段をとる必要がある。その結果、高い起動停止耐久性と低コストを満足することが困難となっている。
先行技術による、起動停止・燃料欠乏への対策は十分ではないため、システムによる燃料電池の保護が行われている。各種センサーによってガス圧力・電位などを詳細にモニターしながら制御することによって起動停止や燃料欠乏での劣化モードに陥らないようにしている。このような補機のコストおよび制御の複雑さによってシステム面からの対策は燃料電池のコスト低減を困難にしている。
これら問題の解決に対して、非定常な運転(起動停止・燃料欠乏)による燃料電池の劣化を改善でき、且つ低コストである技術が望まれている。
【課題を解決するための手段】
【００１３】
本発明によると、
（１）導電材に触媒粒子を担持した触媒とイオン交換樹脂とを含む燃料電池用アノード側触媒組成物であって、該触媒粒子は、酸素還元能および水電解過電圧が共に白金より低く、かつ、水素酸化能を有する、金属、金属酸化物もしくは金属の部分的酸化物またはこれらの混合物からなることを特徴とする触媒組成物が提供される。
【００１４】
また本発明によると、
（２）前記金属が、イリジウム、ルテニウム、レニウム、パラジウムおよびロジウムからなる群より選択された、（１）に記載の触媒組成物が提供される。
【００１５】
また本発明によると、
（３）前記触媒粒子が前記金属を含み、かつ、該金属の平均結晶子サイズが２ｎｍ〜２０ｎｍの範囲内にある、（１）または（２）に記載の触媒組成物が提供される。
【００１６】
また本発明によると、
（４）前記金属の単位質量当たりの水素吸着領域の電荷量（ＱＨ）が１５.０〜６５.０Ｃ／ｍｇ（金属)の範囲内にある、（１）〜（３）のいずれかに記載の触媒組成物が提供される。
【００１７】
また本発明によると、
（５）前記触媒粒子が前記金属と前記金属酸化物または前記金属の部分的酸化物とを質量比１：１０〜１０：１の範囲内で含む、（１）〜（４）のいずれかに記載の触媒組成物が提供される。
【００１８】
また本発明によると、
（６）前記触媒粒子のＸ線光電子分光装置（ＸＰＳ）スペクトルのＩｒ４ｆ７／２におけるピークが６０．８〜６１．４（ｅＶ）の間に含まれる（１）〜（５）のいずれかに記載の触媒組成物が提供される。
【００１９】
また本発明によると、
（７）前記導電材が、５０ｍ２／ｇ以上３００ｍ２／ｇ以下のＢＥＴ比表面積を有する高黒鉛化度カーボンブラックである、（１）〜（６）のいずれかに記載の触媒組成物が提供される。
【００２０】
また本発明によると、
（８）高分子電解質膜の片面にアノード用触媒層を、その反対面にカソード用触媒層を接合してなる固体高分子形燃料電池用膜電極接合体（ＭＥＡ）であって、該アノード用触媒層が（１）〜（７）のいずれかに記載の触媒組成物を含んでなるＭＥＡが提供される。
【００２１】
また本発明によると、
（９）カソードでのＰｔ担持量が０．２ｍｇ／ｃｍ２以下である（８）に記載のＭＥＡが提供される。
【発明の効果】
【００２２】
本発明により、非定常な運転(起動停止・燃料欠乏)による燃料電池の劣化を抑制し、かつ燃料電池のコストの大部分を占めていた白金（Pt）をアノードにおいてまったく使用しない低コストかつ高性能な燃料電池が得られる。
本発明により、燃料電池の作動中に供給される水素が不足した場合でも、触媒の溶出問題が解決されるため、白金触媒を使用せずアノードの劣化を防止することが可能となる。
また、本発明により、燃料電池の起動停止時におけるアノードおよびカソードの劣化を軽減することが可能となる。この効果により、大幅なカソードの耐久性向上が図れ、カソードの白金触媒担持量の低減を行うことが可能となり、燃料電池の低コスト化を行うことができる。
本発明により、燃料欠乏（転極）や起動停止といった燃料電池の主たる劣化原因を根本から解決できる。したがって、従来システムによって保護していた部分を削減することができ、それによるシステム全体のコストダウンも得られる。
【図面の簡単な説明】
【００２３】
【図１】還元雰囲気下で熱処理を行い作製した、カーボン担持イリジウム触媒Ａ１〜触媒Ａ４のＸ線回折（ＸＲＤ）パターンを示す図である。
【図２】触媒Ａ１を酸化雰囲気下で熱処理を行い作製した、カーボン担持酸化イリジウム触媒Ｂ１〜触媒Ｂ３および触媒Ａ１のＸＲＤパターンを示す図である。
【図３】アノードを作用極とするサイクリックボルタンメトリーを行って求めた、電流密度対可逆水素電極電位の図である。
【発明を実施するための形態】
【００２４】
本発明による触媒組成物は、導電材に触媒粒子を担持した触媒とイオン交換樹脂とを含む燃料電池用アノード側触媒組成物であって、該触媒粒子は、酸素還元能および水電解過電圧が共に白金より低く、かつ、水素酸化能を有する、金属、金属酸化物もしくは金属の部分的酸化物またはこれらの混合物からなることを特徴とする。
【００２５】
燃料電池は、高分子電解質膜とその両側に接合された触媒層が配置された基本構造を有する。触媒層の一方は、燃料（水素等）と反応するアノードである。触媒層のもう一方は、酸化剤ガス（酸素等）と反応するカソードである。活物質として水素と酸素を各々の触媒層に供給した場合、アノードの触媒上では［１］の反応が起こり、カソードの触媒上では［２］の反応がおこり、その電位差によって発電する。
Ｈ２→２Ｈ＋＋２ｅ−（Ｅ０＝０Ｖ）  ・・・［１］
Ｏ２＋４Ｈ＋＋４ｅ−→２Ｈ２Ｏ（Ｅ０＝１．２３Ｖ）  ・・・［２］
【００２６】
本発明の触媒組成物に含まれる触媒粒子は、水素酸化能、すなわち上記［１］の反応を進める能力を有する。これにより、該触媒粒子を含む該触媒組成物が、燃料電池用アノード側触媒組成物として働く。
【００２７】
該触媒粒子は、白金より低い水電解過電圧を有する。水電解過電圧とは次の［３］の反応を進めるために必要な電位差を意味する。すなわち、この触媒粒子を使用すると、白金を触媒としたときよりも低い電位差で［３］の反応が進む。
Ｈ２Ｏ→  １／２Ｏ２＋２Ｈ＋＋２ｅ−  ・・・［３］
この結果として、アノードの劣化を抑制することができる。
【００２８】
アノードで燃料が欠乏した場合、［１］の反応がおこらず、電池反応に必要なＨ＋を補うために、水の電気分解によりＨ＋を発生させる反応［３］もしくはアノードの触媒担体カーボンの腐食によりＨ＋を発生させる反応［４］のいずれかまたはその両方が起こる。
１／２Ｃ＋Ｈ２Ｏ→  １／２ＣＯ２＋２Ｈ＋＋２ｅ−  ・・・［４］
水電解の反応［３］の反応効率が悪い(反応過電圧が高い)場合、水電解反応［３］ではなく、触媒担体カーボンの腐食によりＨ＋を作り出す反応［４］が起こりやすくなるため、アノードの劣化が大きくなる。
本発明では、水電解時の酸素発生過電圧が白金よりも低い触媒を使用するため、燃料欠乏時のアノード電位の上昇を抑えることができる。すなわち、燃料欠乏時に発生するアノードでの水電解反応［３］をスムーズに行うことによって、アノード（に含まれる触媒担体カーボン）の腐食によりＨ＋を作り出す反応［４］が起こりにくくなり、結果としてアノードの劣化を抑制することができる。
【００２９】
該触媒粒子は、白金より低い酸素還元能を有する。酸素還元能とは次の［２］の反応を進める能力である。
Ｏ２＋４Ｈ＋＋４ｅ−→  ２Ｈ２Ｏ  ・・・［２］
本発明のアノード触媒において、酸素還元能が白金より低いことにより、起動停止時における燃料電池の劣化を軽減することが可能となる。
【００３０】
起動停止時における燃料電池の劣化のメカニズムは、アノードで酸素還元反応［２］が生じ、対極のカソードで対応する酸化反応が生じるが、カソードには被酸化物としての燃料（水素等）が供給されていないので、そこに電極材として存在する炭素が酸化される腐食反応［４］が起こるというものである。
１／２Ｃ＋Ｈ２Ｏ→  １／２ＣＯ２＋２Ｈ＋＋２ｅ−  ・・・［４］
本発明では、アノードに酸素還元活性の低い触媒を使用してアノードでの酸素還元反応［２］を抑制することで、起動停止時のカソード腐食反応［４］の誘引を抑制し、燃料電池の劣化を軽減することが可能となる。
【００３１】
本発明の触媒粒子は、上記の性質を満たす金属、その金属酸化物もしくはその金属の部分的酸化物またはこれらの混合物からなる。ここで、金属の部分酸化物とは、触媒粒子の中心部が金属であり触媒粒子表面部分が金属酸化物であるもの、触媒粒子の中心部が金属酸化物であり触媒粒子表面部分が金属であるもの等を意味する。
【００３２】
本発明のアノード側触媒組成物となる金属元素として、イリジウム、ルテニウム、レニウム、パラジウムおよびロジウムからなる群から選択することができる。これらの金属元素は、酸素還元能および水電解過電圧が共に白金より低く、かつ、水素酸化能を有する。特にイリジウムは、最も水電解過電圧が低くかつ水素酸化能も高いため好ましい。本発明のアノード側触媒組成物は、白金を必須としないので、低コストの燃料電池が得られる。
【００３３】
触媒粒子が前記金属を含む場合、その金属の平均結晶子サイズは２ｎｍ〜２０ｎｍであることが好ましい。平均結晶子サイズが２ｎｍ未満であると、触媒粒子に含まれる前記金属がかなり溶出し、様々な問題を生じる。触媒粒子に含まれる前記金属は、燃料電池の起動停止運転によりアノードの電位が変動することによって溶出することがあり、溶出した金属は電解質膜のプロトン伝導性を低下させる問題を引き起こす。また溶出した金属がカソードまで移動した場合はカソードの酸素還元反応を阻害し、発電電圧を低下させる。このような金属溶出の問題は金属の粒子サイズ、電子状態によって影響を受けていると考えられる。本発明者は、平均結晶子サイズを２ｎｍ以上にすることによって、触媒粒子に含まれる前記金属の流出を大幅に低減可能であることを見出だした。一方、触媒粒子に含まれる前記金属の平均結晶子サイズが２０ｎｍより大きいと、前記金属の有効比表面積が低下し、水電解能が低下し（［３］の反応効率が低下する）、結果として水素欠乏運転における転極耐久性が低下する。この耐久性低下を補うために、触媒担持量を増すことが必要になり、低コストの燃料電池が得られなくなる。
【００３４】
還元雰囲気下、２００℃〜８００℃で前記金属を熱処理することにより、前記金属の粗大化がおこる。これにより、前記金属の平均結晶子サイズを調整することができる。
【００３５】
前記金属の単位質量当たりの水素吸着領域の電荷量（ＱＨ）は１５.０〜６５.０Ｃ／ｍｇ（金属）の範囲内にあることが好ましい。触媒粒子が微粒子である場合、触媒の単位質量当たりの水素吸着領域の電荷量（ＱＨ）は、触媒表面積に比例する。すなわち、電荷量（ＱＨ）は、触媒金属の平均結晶子サイズと相関を有する。すなわち、平均結晶子サイズが小さいほど、触媒表面積が大きくなり、金属質量あたり当たりの電荷量が増すと考えられる。ＸＲＤに基づく平均結晶子サイズと比較すると、触媒組成物の平均結晶子サイズが２ｎｍ〜２０ｎｍの場合、前記金属の単位質量当たりの水素吸着領域の電荷量（ＱＨ）は、１５.０〜６５.０Ｃ／ｍｇ（金属）の範囲に相当する。
【００３６】
触媒粒子が前記金属と前記金属酸化物または前記金属の部分酸化物を含む場合、前記金属：前記金属酸化物または前記金属の部分酸化物の質量比は、１：１０〜１０：１の範囲内であることが好ましい。金属質量分がこの範囲より多いと（酸化物または部分酸化物の質量分がこの範囲より少ないと）、金属の酸化および前記金属の粗大化が不十分で、金属成分の溶出が低減されない。金属質量分がこの範囲より少ないと（酸化物または部分酸化物の質量分がこの範囲より多いと）、酸化が進みすぎて、触媒の水素酸化活性が低下してしまう。
【００３７】
Ｘ線光電子分光（ＸＰＳ）法は、物質に、ＡｌＫα、ＭｇＫα線などのＸ線単色光を照射したときに放出される光電子の運動エネルギー分布、角度分布、スピンなどを測定することにより、物質の電子構造や原子配列、磁気的性質などについての情報を得る実験方法である。この方法により、内殻電子を放出させることができ、しかもそのイオン化エネルギーが化学的環境によって変化するので(化学シフト)、元素分析、状態分析が行える。Ｘ線光電子分光装置で本発明の触媒粒子のスペクトル測定を行うと、ＸＰＳスペクトルのＩｒ４ｆ７／２におけるピークが６０．８〜６１．４（ｅＶ）の間に含まれる。このＩｒ４ｆ７／２におけるピークは、Ｉｒの酸化数と相関を有する。前記金属：前記金属酸化物または前記金属の部分酸化物の質量比が、１：１０〜１０：１の範囲内であること、はＩｒ４ｆ７／２におけるピークが６０．８〜６１．４（ｅＶ）の間に含まれることに相当する。
【００３８】
このような質量比の金属酸化物または前記金属の部分酸化物は、酸化雰囲気下１００℃〜３００℃で前記金属を熱処理することによって得ることができる。この熱処理により前記金属の粗大化と同時に前記金属の酸化が進み、それによって前記金属成分の溶出量を低減できる。さらに、このような酸化雰囲気での熱処理を進めることにより、触媒としての酸素還元活性を大幅に低下させることが可能となり、起動停止時のカソードの劣化をより抑えることが可能となる。前記金属の酸化を進めるほど、前記金属成分の溶出は更に低減されるが、酸化が進みすぎると水素酸化活性が低下してしまう問題が起こる。したがって、前記金属：前記金属酸化物または前記金属の部分酸化物の質量比は、上記の範囲内であることが好ましい。
【００３９】
触媒粒子を担持する担体は、燃料欠乏時の腐食耐性の観点から黒鉛化度の高いカーボンが望ましいが、カーボンに限らず、耐久性の高い酸化チタン、酸化スズなどの酸化物担体などの適用も可能である。導電性が十分でない酸化物担体を適用する場合、導電性材料を併用して、導電性を確保することが望ましい。
【００４０】
また、Ｉｒ等の溶出量を低減させるためには、触媒中の不純物を低減することが望ましい。特に問題となる不純物としては、塩化物イオンなどのアニオンがある。
【００４１】
該触媒組成物中のイオン交換樹脂は、触媒を支持し、触媒層を形成するバインダーとなる材料でもあり、触媒によって生じたイオン等が移動するための通路を形成する役割をもつ。このようなイオン交換樹脂（高分子電解質膜）としては、プロトン（Ｈ＋）伝導性が高く、電子絶縁性であり、かつ、ガス不透過性であるものであれば、特に限定はされず、公知の高分子電解質膜であればよい。代表例として、含フッ素高分子を骨格とし、スルホン酸基、カルボキシル基、リン酸基、ホスホン基等の基を有する樹脂が挙げられる。高分子電解質膜の厚さは、抵抗に大きな影響を及ぼすため、電子絶縁性およびガス不透過性を損なわない限りにおいてより薄いものが求められ、具体的には、０.１〜１００μｍ、好ましくは０.１〜３０μｍの範囲内に設定される。本発明における高分子電解質膜の材料は、全フッ素系高分子化合物に限定はされず、炭化水素系高分子化合物や無機高分子化合物との混合物、または高分子鎖内にＣ−Ｈ結合とＣ−Ｆ結合の両方を含む部分フッ素系高分子化合物であってもよい。全フッ素系高分子電解質膜の具体例としては、側鎖にスルホン酸基を有するパーフルオロポリマーであるナフィオン（登録商標）膜（デュポン社製）、アシプレックス（登録商標）膜（旭化成社製）およびフレミオン（登録商標）膜（旭硝子社製）が挙げられる。炭化水素系高分子電解質の具体例として、スルホン酸基等の電解質基が導入されたポリアミド、ポリアセタール、ポリエチレン、ポリプロピレン、アクリル系樹脂、ポリエステル、ポリスルホン、ポリエーテル等、およびこれらの誘導体（脂肪族炭化水素系高分子電解質）、スルホン酸基等の電解質基が導入されたポリスチレン、芳香環を有するポリアミド、ポリアミドイミド、ポリイミド、ポリエステル、ポリスルホン、ポリエーテルイミド、ポリエーテルスルホン、ポリカーボネート等、およびこれらの誘導体（部分芳香族炭化水素系高分子電解質）、スルホン酸基等の電解質基が導入されたポリエーテルエーテルケトン、ポリエーテルケトン、ポリエーテルスルホン、ポリカーボネート、ポリアミド、ポリアミドイミド、ポリエステル、ポリフェニレンスルフィド等、およびこれらの誘導体（全芳香族炭化水素系高分子電解質）等が挙げられる。無機高分子化合物としては、シロキサン系またはシラン系の、特にアルキルシロキサン系の有機珪素高分子化合物が好適であり、具体例としてポリジメチルシロキサン、γ‐グリシドキシプロピルトリメトキシシラン等が挙げられる。また、部分フッ素系高分子電解質の具体例としては、スルホン酸基等の電解質基が導入されたポリスチレン−グラフト−エチレンテトラフルオロエチレン共重合体、ポリスチレン−グラフト−ポリテトラフルオロエチレン等、およびこれらの誘導体が挙げられる。
【００４２】
導電材としては炭素系粒子、例えばカーボンブラック、活性炭、黒鉛等が好適であり、特に微粉末状粒子が好適に用いられる。代表的には、ＢＥＴ表面積が５０ｍ２／ｇ以上の高黒鉛化度カーボンブラック粒子である。カーボンブラック粒子のＢＥＴ表面積は３００ｍ２／ｇ以下であることが、好ましい。カーボンブラック粒子のＢＥＴ表面積が３００ｍ２／ｇを超えると触媒粒子（貴金属）の微粒子担持が可能となり、触媒粒子径の微粒子化が起こる。それにより、触媒粒子の溶出が起こりやすくなる問題とアノードの酸素還元反応（ＯＲＲ）活性が上がってしまう問題（起動停止での耐久性低下）が起こりやすくなる。カーボンブラック粒子のＢＥＴ表面積が３００ｍ２／ｇ以下であれば、表面積が小さく、黒鉛結晶化度が高いカーボンブラック粒子が多いため、転極時（燃料欠乏時）の耐久性が向上する。カーボンブラック粒子のＢＥＴ表面積が５０ｍ２／ｇ未満であると、表面積が小さすぎて、触媒粒子の均一担持が困難となる。
【００４３】
アノード側では水素等の燃料、カソード側では酸素や空気等の酸化剤ガスが触媒とできるだけ多く接触することができるように、触媒層は多孔性であることが好ましい。また、触媒層中に含まれる触媒量（金属元素として質量換算）は、一般に０．０１〜５ｍｇ／ｃｍ２の範囲内にあればよい。特にアノード担持量については０．０１〜０．２ｍｇ／ｃｍ２の範囲内にあることが好適である。アノード担持量は、コスト、および起動停止時の耐久性の観点から、少ない担持量が好ましいため、０．２ｍｇ／ｃｍ２以下であることが好ましい。ただし、アノード担持量が少なすぎると発電性能が低下するため、０．０１ｍｇ／ｃｍ２以上であることが好ましい。またカソード担持量については０．１〜０.６ｍｇ／ｃｍ２の範囲内にあることが好適である。カソード担持量は多いほど、初期活性/耐久性ともに向上する。しかし、コストの観点から、０．６ｍｇ／ｃｍ２以下であることが好ましい。また、カソード担持量が少なすぎると初期活性/耐久性が大幅に低下するため、０．１ｍｇ／ｃｍ２以上であることが好ましい。触媒層の厚さは、一般に１〜２００μｍの範囲内にあればよいが、特にアノードについては１〜１００μｍの範囲内に、またカソードについては３〜３０μｍの範囲内にあることが好適である。
【００４４】
燃料電池のカソードの触媒層は、触媒粒子とイオン交換樹脂を含むものであれば特に限定はされず、従来公知のものを使用することができる。触媒は、通常、触媒粒子を担持した導電材からなる。触媒粒子としては、水素の酸化反応あるいは酸素の還元反応に触媒作用を有するものであればよく、白金（Ｐｔ）その他の貴金属のほか、鉄、クロム、ニッケル、コバルト等、およびこれらの合金を用いることができる。本発明のアノード側触媒組成物を使用することにより、カソードの劣化が低減し、カソード劣化に伴って生じるカソード触媒の流出も低減する。したがって、カソード触媒を余剰に担持する必要がなく、コストの低減につながる。
【００４５】
一般に、高分子電解質膜の片面にアノード用触媒層を、その反対面にカソード用触媒層を接合して一体化したものは膜電極接合体（ＭＥＡ）と称される。本発明は、固体高分子形燃料電池用膜電極接合体（ＭＥＡ）であって、アノード用触媒層が前述の触媒組成物を含んでなるＭＥＡにも関係する。このＭＥＡは、アノード用触媒層に含まれる前述の触媒組成物に基づく特徴、すなわち、水素が不足した場合に発生するアノードの劣化を防止すること、燃料電池の起動停止時におけるアノードおよびカソードの劣化を軽減すること、および低コストであるという利点をもたらす。
【００４６】
一般にＭＥＡは、アノード側触媒層および／またはカソード側触媒層の高分子電解質膜とは反対側に、さらにガス拡散層を設けることができる。ガス拡散層は、導電性および通気性を有するシート材料である。代表例として、カーボンペーパー、カーボン織布、カーボン不織布、カーボンフェルト等の通気性導電性基材に撥水処理を施したものが挙げられる。また、炭素系粒子とフッ素系樹脂から得られた多孔性シートを用いることもできる。例えば、カーボンブラックを、ポリテトラフルオロエチレンをバインダーとしてシート化して得られた多孔性シートを用いることができる。
【００４７】
本発明のＭＥＡでは、カソードでのＰｔ担持量が０．２ｍｇ／ｃｍ２以下であってもよい。耐久性の観点から、カソードではＰｔ担持量は０．４ｍｇ／ｃｍ２以上とすることが慣習的に必要とされている。本発明のアノード側触媒組成物を使用することにより、カソードの劣化が低減するので、カソードでのＰｔ担持量が０．２ｍｇ／ｃｍ２以下であっても、ＭＥＡとして実用的な使用が可能である。
【実施例】
【００４８】
以下、実施例を用いて本発明を具体的に説明するが、本発明は実施例に何ら限定されるものではない。
【００４９】
[触媒作製]
電池評価のために、カーボンブラックにイリジウム又はその酸化物を担持させた触媒を用意した。還元雰囲気下で熱処理したＡシリーズと、酸化雰囲気下で熱処理したＢシリーズとを用意した。また、市販品をベースとしたＲシリーズも用意した。電池評価に用いた触媒の詳細な作製手順を以下に示す。
【００５０】
（還元雰囲気下熱処理触媒の作製：Ａシリーズ）
まず、Ｉｒ０．６ｇを含む塩化イリジウム（ＶＩ）酸水和物を２００ｍｌのｎ−ブタノールに溶解した溶液を調製した。一方、担体となるカーボンブラック（ケッチェンブラックインターナショナル社製、商品名：ケッチェンブラックＥＣ）１．４ｇを３００ｍＬのｎ−ブタノールに良く分散させた分散液を調製した。続いて、カーボンブラック分散液を攪拌している所へ、塩化イリジウム（ＶＩ）酸水和物溶液を加えてスラリーを調製した。該スラリーに超音波を１０分間照射した後、８０℃で攪拌しながら塩化イリジウム（ＶＩ）酸水和物をカーボンブラックに含浸し、同温度にて約１０時間攪拌しながら乾固することにより黒色の粉末を得た。得られた粉末をメノウ乳鉢にて粉砕し、これを水素ガス１０％および窒素ガス９０％よりなる混合ガス流通下、２００℃から８００℃の範囲内における所定の温度で２時間熱処理を行い、カーボン担持イリジウム触媒を作製した。熱処理の温度を２００℃、４００℃、６００℃、８００℃としたものをそれぞれ触媒Ａ１、触媒Ａ２、触媒Ａ３、触媒Ａ４とした。
【００５１】
（酸化雰囲気下熱処理触媒の作製：Ｂシリーズ）
得られた触媒Ａ１を酸化雰囲気下で熱処理して、Ｂシリーズの触媒を作製した。触媒Ａ１を酸素ガス２０％および窒素ガス８０％よりなる混合ガス流通下、１００℃から３００℃で１時間熱処理を行い、カーボン担持酸化イリジウム触媒を作製した。なお、３００℃で酸化処理を行う際には、昇温の過程で発生する熱により試料が燃焼し、回収不能となるため、酸素ガス濃度を５％として３００℃まで昇温した後、酸素ガス濃度を２０％に増大して１ｈの酸化処理を施した。熱処理の温度を１００℃、２００℃、３００℃としたものをそれぞれ触媒Ｂ１、触媒Ｂ２、触媒Ｂ３とした。
【００５２】
（還元雰囲気下熱処理黒鉛化カーボン担体触媒の作製：Cシリーズ）
まず、Ｉｒ０．６ｇを含む塩化イリジウム（ＶＩ）酸水和物を２００ｍｌのｎ−ブタノールに溶解した溶液を調製した。一方、担体となる黒鉛化カーボンブラックは、カーボンブラック（ケッチェンブラックインターナショナル社製、商品名：ケッチェンブラックＥＣ）を２５００℃にて処理することにより黒鉛化させて準備した。黒鉛化カーボンブラック１．４ｇを３００ｍＬのｎ−ブタノールに良く分散させた分散液を調製した。続いて、カーボンブラック分散液を攪拌している所へ、塩化イリジウム（ＶＩ）酸水和物溶液を加えてスラリーを調製した。該スラリーに超音波を１０分間照射した後、８０℃で攪拌しながら塩化イリジウム（ＶＩ）酸水和物をカーボンブラックに含浸し、同温度にて約１０時間攪拌しながら乾固することにより黒色の粉末を得た。得られた粉末をメノウ乳鉢にて粉砕し、これを水素ガス１０％および窒素ガス９０％よりなる混合ガス流通下、２００℃で２時間熱処理を行い、カーボン担持イリジウム触媒を作製し、触媒C１とした。
【００５３】
（市販品ベースの触媒の作製：Ｒシリーズ）
市販品ベースの触媒として、ＨＰ  Ｉｒｉｄｉｕｍ  ｏｎ  ＶｕｌｃａｎＸＣ７２（ＢＡＳＦ  Ｆｕｅｌ  Ｃｅｌｌ，  Ｉｎｃ社製）を採用した（触媒Ｒ１）。これは、カーボンブラックＶｕｌｃａｎＸＣ７２を担体とし、４０％イリジウムを担持させたものである。また、Ｒ１を水素ガス１０％および窒素ガス９０％よりなる混合ガス流通下、８００℃にて２時間熱処理を行い、カーボン担持イリジウム触媒（触媒Ｒ２）を作製した。
【００５４】
（触媒のＸＲＤ分析）
ＸＲＤ分析を用いて、作製された触媒の結晶構造、粒子サイズ等について、調査を行った。ＸＲＤ測定は、下記の連続スキャン（測定角度の広い方）およびステップスキャン（測定角度の狭い方）条件で行った。
装置：ＲＩＮＴ２０００（（株）リガク）
Ｘ線：ターゲットＣｕ、電圧４０ｋＶ、電流８０ｍＡ
連続スキャン条件：  スキャン速度  ２°/min；サンプリング幅  ０.０２°
ステップスキャン条件：  計測時間  ５ｓ；ステップ幅  ０.０２°。
【００５５】
水素、窒素混合気流下にて調製したＡシリーズ触媒のＸ線回折（ＸＲＤ）パターンを測定すると、全ての試料でイリジウムのｆｃｃ構造に起因する回折パターンが得られ、担体カーボン上にイリジウム微粒子が担持されていることを確認できた。６９．１°付近に中心を持つイリジウムの（２２０）面に起因するピークからイリジウムの結晶子径を求めた。図１は、触媒Ａ１（ａ）、触媒Ａ２（ｂ）、触媒Ａ３（ｃ）、及び触媒Ａ４（ｄ）それぞれのＸ線回折（ＸＲＤ）パターンを測定した結果を示す図である。熱処理温度が高いほど回折ピークの半値幅が小さくなり、結晶子サイズが増大していることが分かった。これらのピークの半値幅より求めた結晶子サイズを表１に示す。
【００５６】
酸素、窒素混合気流下にて調製したＢシリーズ触媒のＸ線回折（ＸＲＤ）パターンも測定した。図２は、触媒Ａ１（ａ）、触媒Ｂ１（ｂ）、触媒Ｂ２、（ｃ）、及び触媒Ｂ３（ｄ）それぞれのＸＲＤパターンを測定した結果を示す図である。この図２によれば、触媒Ａ１は約３２°から約５０°にかけてブロードなピークが認められ、微細な金属イリジウム相が存在していることを示している。また、触媒Ｂ１はＡ１よりもブロードなピークを示すものの、酸化イリジウムの存在を示す新たなピークは観察されなかった。これは１００℃の酸化処理では、酸化イリジウム相がＸＲＤで検出可能な大きさにまで成長していない、すなわち、金属イリジウム微粒子の極表面のみが酸化されていることを示唆している。触媒Ｂ２、Ｂ３は２８．１°及び３４．７°に酸化イリジウム相の存在を示すピークが認められ、２００℃以上の酸化処理により、酸化イリジウム相が生成したことを示している。さらに、触媒Ｂ２では４０．６°、４７．２°に２０ｎｍ程度の巨大な金属イリジウム粒子の存在を示す鋭いピークが見られた。これは酸化処理時の昇温過程での発熱によりイリジウム粒子の成長が起こったためであると考えられる。巨大な粒子は表面のみが酸化され、金属イリジウムの核を有する状態で存在しているために金属イリジウムの鋭いピークが現れたと解釈できる。一方、触媒Ｂ３では金属イリジウムの存在を示すピークは確認できず、ＸＲＤにて検出可能な全ての粒子が酸化イリジウム微粒子として存在していることを示している。３４．７°付近に中心を持つＩｒＯ２（１０１）ピークから算出したイリジウムの結晶子径を表１に示す。本発明の触媒組成物は、約２．０ｎｍ〜２０ｎｍの平均結晶子サイズを有する。触媒Ｂ１については、ＸＲＤでのピーク強度が小さく、解析が困難であるため、平均結晶子サイズを算出していない。しかしながら、Ｂ１がＡ１を酸化処理したものであり、Ａ１の平均結晶子サイズが２．０ｎｍであることから、Ｂ１の平均結晶子サイズは２．０ｎｍ以上と考えられる。
【００５７】
【表１】
2010277995.tif 000002
【００５８】
[膜電極接合体(MEA)作製]
上記で得られた触媒および比較用の触媒を用いて、電池評価用の膜電極接合体(MEA)を作製した。膜電極接合体の詳細な作製手順を以下に示す。
【００５９】
（アノード）
各比較例、実施例ごとに異なるアノード側カーボン担持触媒を採用した。比較例１、２および５では、ケッチェンブラックを担体とする５０％白金担持カーボンＴＥＣ１０Ｅ５０Ｅ（触媒Ｐ：田中貴金属工業（株）製）を採用した。比較例３では、ＶｕｌｃａｎＸＣ７２を担体とする４０％イリジウム担持カーボンＨＰ  Ｉｒｉｄｉｕｍ  ｏｎ  ＶｕｌｃａｎＸＣ７２（触媒Ｒ１：ＢＡＳＦ  Ｆｕｅｌ  Ｃｅｌｌ，  Ｉｎｃ）を採用した。比較例４では、前記触媒Ｂ３を採用した。実施例１〜９では、前記触媒Ａ１〜Ａ４、Ｂ１、Ｂ２、Ｃ1およびＲ２を採用した。
固形分濃度が９ｗｔ％となるように、それぞれのカーボン担持触媒をアルコールと混合した。次に、各混合液をイオン交換樹脂溶液（パーフルオロスルホン酸電解質溶液（ＳＥ２０１４２）；デュポン社製）に、イオン交換樹脂溶液が担体カーボンに対して１．０の質量比率になるように、加えた。こうして調製された液体に超音波照射を行い、触媒担持カーボンを分散させ塗工液を作製した。
得られた塗工液を貴金属担持量が表２に示す所定量となるように各々厚さ２００μｍのＰＴＦＥシートに塗布・乾燥し、アノード電極層を形成した。
表２に、各比較例、実施例におけるアノード称呼、アノード触媒種類、触媒金属担持量を示す。
【００６０】
（カソード）
比較例１〜４、実施例１〜８において、カソードにはＰＲＩＭＥＡ（登録商標）＃５５８０（Ｐｔ担持量０．４ｍｇ／ｃｍ２：ジャパンゴアテックス（株）製）を採用した。
比較例５、実施例９において、カソードにはＰＲＩＭＥＡ（登録商標）＃５５８０（Ｐｔ担持量０．２ｍｇ／ｃｍ２：ジャパンゴアテックス（株）製）を採用した。ＰＲＩＭＥＡ（登録商標）＃５５８０は、高比表面積カーボン仕様となっているため、Ｐｔ担持量を０．２ｍｇ／ｃｍ２と低減しても十分な初期特性が得られる。
【００６１】
（膜電極接合体）
全ての比較例、実施例において、電解質膜にはＧＯＲＥ−ＳＥＬＥＣＴ（登録商標）２０Ｋ（ジャパンゴアテックス（株）製）を採用した。電解質膜は大きさ１５×１５ｃｍ、厚さ２０μｍのものを用意した。上記のアノード、カソードおよび電解質膜から、熱プレスを行いデカール法にて膜電極接合体（ＭＥＡ）を作製した。
【００６２】
【表２】
2010277995.tif 000003
【００６３】
[初期電池特性評価試験]
撥水化カーボンペーパー（ＣＡＲＢＥＬ（登録商標）ＣＮＷ１０Ａ：ジャパンゴアテックス（株）製）２枚の間に各膜電極接合体を配置して発電セルに組み込み、常圧にてアノード側に水素（利用率８０％），カソード側に空気（利用率４０％）を供給し、セル温度８０℃にて電流密度０．２Ａ／ｃｍ２、０．５Ａ／ｃｍ２、１．０Ａ／ｃｍ２での初期発電試験を実施した。またガス露点は高加湿条件として、アノード・カソード共に露点８０℃のガスを供給した。また低加湿条件として、アノード・カソード共に露点５５℃のガスを供給した。低加湿条件の場合は５０ｋＰａの背圧をかけた。そこで得られた電圧値を表３、４に示す。これらの結果から、本発明によるアノード側触媒組成物を用いた燃料電池が、高加湿条件下および低加湿条件下ともに、実用可能であることが確認された。
【００６４】
【表３】
2010277995.tif 000004
【００６５】
【表４】
2010277995.tif 000005
【００６６】
[水素吸着電気量評価試験]
前述のＸＲＤ解析に基づいて、本発明の触媒組成物は２．０ｎｍ〜２０ｎｍの平均結晶子サイズを有することが判明した。これに加えて、アノード触媒の２．０ｎｍより小さい微粒子の存在を確認する目的で以下のような電気化学評価を実施した。アノードに露点８０℃の窒素ガスを供給し、カソードに露点８０℃の水素ガスを供給した。電圧が安定した後、ポテンショスタットを用いアノードを作用極としてサイクリックボルタンメトリーを上限電位は１．２Ｖ、下限電位は０．０５Ｖ、走査速度は１００ｍＶ／ｓの条件にて行い、３サイクル目のデータを用いた。水素吸着領域の電荷量は図３の斜線部分のＱＨ（水素吸着電気量）より求め、ｘ軸の最大値は０．３５Ｖ付近で傾きが０となるときの値とし、二重層容量部分は除いた。得られた電荷量をアノード金属質量で割り、金属質量あたり当たりの電荷量の値を求めた。そこで得られた値を表５に示す。金属質量あたり当たりの電荷量は概ね触媒粒子の平均結晶子サイズと相関関係を有すると考えられる。すなわち、平均結晶子サイズが小さいほど、触媒表面積が大きくなり、金属質量あたり当たりの電荷量が増すと考えられる。ＸＲＤに基づく平均結晶子サイズと比較すると、触媒組成物の平均結晶子サイズが２ｎｍ〜２０ｎｍの場合、前記金属の単位質量当たりの水素吸着領域の電荷量（ＱＨ）は、１５.０〜６５.０Ｃ／ｍｇ（金属）の範囲に相当する。
【００６７】
【表５】
2010277995.tif 000006
【００６８】
[アノード酸素還元特性評価試験]
撥水化カーボンペーパー（ＣＡＲＢＥＬ（登録商標）ＣＮＷ１０Ａ：ジャパンゴアテックス（株）製）２枚の間に各膜電極接合体を配置して発電セルに組み込み、常圧にてカソード側に水素（利用率８０％），アノード側に酸素（利用率４０％）を供給し、セル温度８０℃にて電流密度０．１Ａ／ｃｍ２での初期発電試験を実施した。またガス露点はアノード・カソード共に露点８０℃のガスを供給した。そこで得られた抵抗補正後の電圧値を表６に示す。この結果から、本発明のイリジウム系触媒（実施例１〜７）は白金系触媒（比較例１、２）と同様に酸素還元能を有するが、得られた電圧値は白金系触媒のものより低いことが分かる。すなわち、イリジウム系触媒は、白金よりも低い酸素還元能を有しており、これにより起動停止時の劣化が抑えられる。
【００６９】
【表６】
2010277995.tif 000007
【００７０】
[起動停止条件に対する耐久電池特性評価試験]
撥水化カーボンペーパー（ＣＡＲＢＥＬ（登録商標）ＣＮＷ２０Ｂ：ジャパンゴアテックス（株）製）２枚の間に各膜電極接合体を配置して発電セルに組み込み、常圧にてアノード側に水素（利用率８３％），カソード側に空気（利用率５０％）を供給し、セル温度８０℃にて起動停止発電試験を実施した。またガス露点はアノード・カソード共に露点７０℃のガスを供給した。起動停止評価手順について説明する。まず通常の初期発電特性評価を電流密度０．３Ａ／ｃｍ２、０．８Ａ／ｃｍ２、１．４Ａ／ｃｍ２にて行い初期発電電圧を得た後、アノード側に空気を供給し、強制的に発電停止を行ったのち再度水素を供給して発電（起動）を行う。この起動停止サイクルを１０００回実施した起動停止運転を模擬する加速試験とした。その後、通常の発電特性評価を電流密度０．３Ａ／ｃｍ２、０．８Ａ／ｍ２、１．４Ａ／ｃｍ２にて行い試験後の発電電圧を得た。そこで得られた試験後と初期の電圧の差から電圧劣化率を求めた結果を表７に示す。これらの結果から、本発明によるアノード側触媒組成物を用いた燃料電池が、起動停止サイクルを１０００回実施した後でも、発電可能であり、かつ高い耐久性を示すことが確認された。これらの結果から、本発明によるアノード側触媒組成物を用いた燃料電池は、カソード白金担持量が０.２ｍｇ／ｃｍ２以下であっても（実施例９）、起動停止サイクルを１０００回実施した後もまだ、十分発電可能であり、かつ高い耐久性を示すことが確認された。この結果はカソード担持量低減によるコスト低減の可能性を示唆するものである。
【００７１】
【表７】
2010277995.tif 000008
【００７２】
また、起動停止試験によるアノード中の貴金属の溶出を確認する目的で以下のような電気化学評価を実施した。アノードに露点８０℃の水素ガスを供給し、カソードに露点８０℃の窒素ガスを供給した。電圧が安定した後、ポテンショスタットを用いカソードを作用極としてサイクリックボルタンメトリーを上限電位は１．２Ｖ、下限電位は０．０５Ｖ、走査速度は１００ｍＶ／ｓの条件にておこなった。３サイクル目の０．４０Ｖにおける電流値より、カソードの２重層容量を見積もる。この評価を起動停止試験前後にて行った。アノード貴金属の溶出が発生していれば、カソードの２重層容量が増加するため、その増加量から貴金属の溶出度合いを評価した。そこで得られた試験前後の２重層容量の変化から貴金属溶出度合いを求めた結果を表８に示す。比較例３では変化率が１０２％であり、溶出が大きかったことが示唆される。比較例３を除けば、測定された変化率は概ねプラスマイナス３０％の範囲であった。ＸＲＤ分析に基づく比較例３の粒子サイズは１．９ｎｍであり、平均粒子サイズが２ｎｍ未満であると、触媒粒子に含まれる前記金属の溶出が促進されると考えられる。また、概して還元雰囲気下で熱処理したもの（実施例１〜４および７）よりも酸化雰囲気下で熱処理したもの（実施例５、６）が、溶出率が小さいことが判明した。
【００７３】
【表８】
2010277995.tif 000009
【００７４】
[水素欠乏条件(転極)に対する耐久電池特性評価試験]
撥水化カーボンペーパー（ＣＡＲＢＥＬ（登録商標）ＣＮＷ１０Ａ：ジャパンゴアテックス（株）製）２枚の間に各膜電極接合体を配置して発電セルに組み込み、常圧にてアノード側に水素（利用率６７％），カソード側に空気（利用率５０％）を供給し、ガス露点はアノード・カソード共に露点７０℃のガスを供給した。セル温度７０℃にて発電試験を実施し、電流密度０．２Ａ／ｃｍ２、０．５Ａ／ｃｍ２、１．０Ａ／ｃｍ２での初期の発電電圧を得た。水素欠乏評価は、発電試験後に、アノード側に窒素を供給し、アノードガスを水素から窒素に置換した。その状態にて、電流密度０．２Ａ／ｃｍ２でアノード側に３０秒間電流印加／開回路運転３０秒保持を１サイクルとして９０サイクルを実施し水素欠乏運転（転極）を模擬する加速試験とした。その後、通常の発電特性評価を行い、電流密度０．２Ａ／ｃｍ２、０．５Ａ／ｃｍ２での試験後の発電電圧を得た。試験後と初期の発電電圧の差から電圧劣化率を求めた結果を表９に示す。これらの結果から、本発明によるアノード側触媒組成物を用いた燃料電池が、水素欠乏運転（転極）模擬を９０サイクル経た後でも、発電可能であることが確認された。また、実施例１と実施例８においては、１８０サイクルの検討も実施した。
【００７５】
【表９】
2010277995.tif 000010
【００７６】
また、アノードの水電解過電圧を判断する指標として水素欠乏試験の各サイクル中（１，３０，６０サイクル）のセル電圧を測定した。また、実施例１と実施例８は、１８０サイクルのセル電圧も測定した。その結果を表１０に示す。アノードに白金系触媒を用いている比較例１、２では、セル電圧が大幅に変化しており、本発明のイリジウム系触媒では、セル電圧はほとんど変化していない。これは、イリジウム系触媒の水電解過電圧が白金よりも低いので、水電解が起こりやすく、燃料極のカーボンの腐食を抑制したためと考えられる。また、黒鉛化カーボンブラックを用いた場合（実施例８）にはより高い水素欠乏（転極）耐性が得られることが確認された。
【００７７】
【表１０】
2010277995.tif 000011
【００７８】
[Ｘ線光電子分光法によるＩｒ４ｆピークの測定]
Ｘ線光電子分光装置（ＸＰＳ）を用い、調製した各種触媒のＩｒ４ｆピークを測定した。線源にＭｇ  Ｋα線を用い、管電圧１０ｋＶ、管電流２０ｍＡにて測定を行った。その結果によれば、Ｉｒ４ｆピークトップの位置は触媒によって異なり、Ｉｒ４ｆ７／２のピークは６０．８〜６１．５ｅＶの範囲に現れた。その結果を表１１に示す。これらのピークはＩｒの酸化数が大きいほど高エネルギー側へシフトし、酸化イリジウムのピークは金属イリジウムよりも０．５〜１．５ｅＶ  高エネルギー側へ現れる。酸化処理を施した触媒Ｂ１、Ｂ３の値は、酸化処理を施していない触媒Ａ４と比較して高エネルギー側へＩｒ４ｆピークが現れ、酸素処理温度が高いほどシフト量が大きいことから、Ｉｒ粒子の酸化が進んでいると考えられる。これらの結果から、Ｉｒ４ｆ７／２ピークが６０．８〜６１．４（ｅＶ）の間に含まれる酸化状態を持つＩｒ粒子が最適であると考えられる。ただし、金属の粒子サイズが数ナノメートル程度と微細な場合、粒子の電子状態はバルクの電子状態とは異なることも知られている。このことに起因して、金属粒子が小さい程ＸＰＳのピークは高エネルギー側へ数ｅＶシフトすることが報告されている（参考文献１、２、３）。本発明におけるＩｒ触媒についても、Ｉｒ粒子サイズが小さい場合、ＸＰＳのピークはＩｒの酸化によるシフトに加えて、粒子サイズ効果により、高エネルギー側へのシフトが起きると考えられる。
参考文献1：Y. Takasu et al., Chem. Phys. Lett., 108, 384(1984)
参考文献2：Y. Takasu et al., Electrochim. Acta, 41, 2595(1996)
参考文献3：A. Fritsch et al., Surface Science, 145, L517(1984)
【００７９】
【表１１】
2010277995.tif 000012
【図１】
2010277995.tif 000013
【図２】
2010277995.tif 000014
【図３】
2010277995.tif 000015